【事件の表示】
　特許第３００８１８１号「吸水材用表面材及びそれを用いた体液吸収材」の請求項１ないし５に係る特許に対する特許異議の申立てについて、次のとおり決定する。
【結　論】
　訂正を認める。
　特許第３００８１８１号の請求項１ないし３に係る特許を維持する。
【理　由】
１．手続きの経緯
　特許出願　　　　　　　　　　　　　　　　　平成９年１月３１日
　特許権設定登録　　　　　　　　　　　　　　平成１１年１２月３日
　特許異議申立て（申立人石崎剛、全請求項に係る特許に対して）
　　　　　　　　　　　　　　　　　　　　　　平成１２年８月１４日
　取消理由の通知（全請求項に係る特許に対して）
　　　　　　　　　　　　　　　　　　　　　　平成１２年１２月２７日
　特許異議意見書・訂正請求書の提出　　　　　平成１３年３月１９日
　訂正拒絶理由の通知　　　　　　　　　　　　平成１３年８月３１日
　意見書・手続補正書（訂正請求書）の提出　　平成１３年１１月１３日
　取消理由の通知　　　　　　　　　　　　    平成１３年１２月１２日
　訂正請求取下書の提出（平成１３年３月１９日付訂正請求書に対して）
　　　　　　　　　　　　　　　　　　　　　　平成１４年３月１１日
　特許異議意見書・訂正請求書の提出　　　　　平成１４年３月１１日
　
２．訂正（平成１４年３月１１日付訂正請求書）の適否についての判断
（１）訂正の内容
　訂正請求書「７．請求の理由（３）訂正事項」に記載されている訂正の内容は、実質的に次のとおりである。
　
（イ）訂正前の請求項１及び請求項２を削除する。
（当審注：本件訂正は、特許請求の範囲の請求項１〜５を新請求項１〜３とするとしており、また、訂正請求書の「７．請求の理由（４）請求の原因」の欄によれば、新請求項１〜３はそれぞれ訂正前の請求項３〜５に対応するとしているので、訂正前の請求項１及び２は、本件訂正によって削除されたものと認める。）
　
（ロ）訂正前の請求項３の
「【請求項３】請求項１または２に記載の吸水材用表面材を、撥水処理面を表面として体液接触面側に有することを特徴とする体液吸収材。」
の記載を下記の通り訂正し、請求項１とする。
『【請求項１】少なくとも片面が撥水処理されてなる繊維構造物の該撥水処理表面に親水性パウダーが付着されてなる吸水材用表面材を、撥水処理面を表面として体液接触面側に有する体液吸収材であって、
　上記吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、かつ
　親水性パウダーが、粒子状・粉末状絹フィブロイン単独及び／又はこれに各種重合体をグラフト重合せしめたフィブロイン改質物、シリ力、及び不溶性デンプンパウダーからなる群から選択される少なくとも１種であることを特徴とする体液吸収材。』
　
（ハ）訂正前の請求項４の
「【請求項４】吸水材と請求項１または２に記載の吸水材用表面材とが積層されてなる構造部を有することを特徴とする請求項３記載の体液吸収材。」
の記載を下記の通り訂正し、請求項２とする。
『【請求項２】少なくとも片面が撥水処理されてなる繊維構造物の該撥水処理表面に親水性パウダーが付着されてなる吸水材用表面材を撥水処理面を表面として体液接触面側に有し、吸水材と当該吸水材用表面材とが積層されてなる構造部を有する体液吸収材であって、
　上記吸水材用表面材が繊維構造物の撥水処理表面に親水性パウダーを付着する方法で作製され、
　当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、かつ
　親水性パウダーが、粒子状・粉末状絹フィブロイン単独及び／又はこれに各種重合体をグラフト重合せしめたフィブロイン改質物、シリ力、及び不溶性デンプンパウダーからなる群から選択される少なくとも１種であることを特徴とする体液吸収材。』
　
（ニ）訂正前の請求項５の
「【請求項５】少なくとも請求項１または２に記載の吸水材用表面材、吸水材及び液が裏抜けしない不透液性層から形成される積層構造を有する請求項３又は４記載の体液吸収材。」
の記載を下記の通り訂正し、請求項３とする。
『【請求項３】少なくとも片面が撥水処理されてなる繊維構造物の該撥水処理表面に粒子状・粉末状絹フィブロインが付着されてなる吸水材用表面材、吸水材及び液が裏抜けしない不透液性層から形成される積層構造を有し、当該吸水材用表面材を撥水処理面を表面として体液接触面側に有する体液吸収材であって、
　上記吸水材用表面材が絹フィブロイン水分散液により、繊維構造物の撥水処理表面を被覆し、次いで乾燥することによって作製され、
　当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であることを特徴とする体液吸収材。』
　
（ホ）発明の名称を「吸水材用表面材及びそれを用いた体液吸収材」から「吸水材用表面材を用いた体液吸収材」に訂正する。
　
（ヘ）段落【０００１】の「さらに本発明は吸水材用表面材であって、・・・に有用な表面材に関する。」の記載を削除する。
　
（ト）段落【０００５】の「吸水材用表面材、及び該表面材を体液接触面ないし着用面に有する体液吸収材」の記載を「吸水材用表面材を体液接触面ないし着用面に有する体液吸収材」に訂正する。
　　
（チ）段落【０００７】〜【００１３】の
「即ち、本発明は、下記のいずれかの態様からなる吸水材用表面材である。
　(1) 少なくとも片面が撥水処理されてなる繊維構造物の該撥水処理表面に親水性パウダーが付着されてなることを特徴とする吸水材用表面材。
　(2) 上記表面材において、親水性パウダーが、シルクパウダー、セルロースパウダー、シリカパウダー、不溶性デンプンパウダー、タルク、マイカ、カオリン、二酸化チタン、セリサイト、炭酸カルシウム、炭酸マグネシウム、無水ケイ酸及び麻パウダーからなる群から選択される少なくとも１種であることを特徴とする吸水材用表面材。
　また、本発明は、下記のいずれかの態様からなる体液吸水材である。
　(3) 上記(1)または(2)に記載の吸水材用表面材を体液接触面側に有することを特徴とする体液吸収材。
　(4) 吸水材と上記(1)または(2)に記載の吸水材用表面材とが積層されてなる構造部を有することを特徴とする上記(3)記載の体液吸収材。
　(5) 少なくとも上記(1)または(2)のいずれかの吸水材用表面材、吸水材及び液が裏抜けしない不透液性層から形成される積層構造を有する上記(3)または(4)記載の体液吸収材。」
の記載を下記のように訂正する。
『即ち、本発明は、下記のいずれかの態様からなる体液吸収材である。
（１）少なくとも片面が撥水処理されてなる繊維構造物の該撥水処理表面に親水性パウダーが付着されてなる吸水材用表面材を、撥水処理面を表面として体液接触面側に有する体液吸収材であって、
　上記吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、かつ
　親水性パウダーが、粒子状・粉末状絹フィブロイン単独及び／又はこれに各種重合体をグラフト重合せしめたフィブロイン改質物、シリ力、及び不溶性デンプンパウダーからなる群から選択される少なくとも１種であることを特徴とする体液吸収材。
（２）少なくとも片面が撥水処理されてなる繊維構造物の該撥水処理表面に親水性パウダーが付着されてなる吸水材用表面材を撥水処理面を表面として体液接触面側に有し、吸水材と当該吸水材用表面材とが積層されてなる構造部を有する体液吸収材であって、
　上記吸水材用表面材が繊維構造物の撥水処理表面に親水性パウダーを付着する方法で作製され、
　当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、かつ
　親水性パウダーが、粒子状・粉末状絹フィブロイン単独及び／又はこれに各種重合体をグラフト重合せしめたフィプロイン改質物、シリ力、及び不溶性デンプンパウダーからなる群から選択される少なくとも１種であることを特徴とする体液吸収材。
（３）少なくとも片面が撥水処理されてなる繊維構造物の該撥水処理表面に粒子状・粉末状絹フィブロインが付着されてなる吸水材用表面材、吸水材及び液が裏抜けしない不透液性層から形成される積層構造を有し、当該吸水材用表面材を撥水処理面を表面として体液接触面側に有する体液吸収材であって、
　上記吸水材用表面材が絹フィブロイン水分散液により、繊維構造物の撥水処理表面を被覆し、次いで乾燥することによって作製され、
　当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であることを特徴とする体液吸収材。』
　
（リ）段落【００１５】の
「かかる繊維構造物を構成する繊維としては、特に制限はなく任意の繊維を用いることができるが、具体的には例えば、ポリエステル繊維、ポリアミド繊維、アクリル繊維、ポリプロピレン、ポリエチレン／ポリエステル複合繊維、ポリエチレン／ポリプロピレン複合繊維等の合成繊維、綿、羊毛、麻などの天然繊維、或いはレーヨン繊維、アセテート繊維等の半合成繊維、及び各種繊維の混紡品、混繊品を挙げることができる。好ましくは、ポリプロピレン、ポリエチレン、ポリエステル、ポリエチレンテレフタレート、エチレン酢酸ビニル等の合成繊維若しくはそれらの複合繊維が例示され、具体的には、ポリエチレン／ポリエステル（ポリエチレンテレフタレートを包含する。）複合繊維、ポリエチレン／ポリプロピレン複合繊維、エチレン酢酸ビニル／ポリプロピレン複合繊維等である。」
の記載を下記のように訂正する。
『かかる繊維構造物を構成する繊維としては、特に制限はなく任意の繊維を用いることができるが、具体的にはポリエチレン／ポリエステル（ポリエチレンテレフタレートを包含する。）複合繊維、ポリエチレン／ポリプロピレン複合繊維、エチレン酢酸ビニル／ポリプロピレン複合繊維等である。』
　
（ヌ）段落【００２３】〜【００２４】の
「ここで親水性パウダーとは、パウダー成分が水酸基、アミノ基、カルボキシル基等の親水性官能基を有する分子で構成され、吸湿性乃至吸水性を有するものを広く意味するものである。具体的にはシルク、セルロース、シリカ、不溶性デンプン、タルク、マイカ、カオリン、二酸化チタン、セリサイト、炭酸カルシウム、炭酸マグネシウム、無水ケイ酸または麻等から構成される粉体状のパウダーが例示される。これらは単種類の粉体として用いてもよいが、二種以上を任意に組み合わせて用いてもよい。
　親水性パウダーとして好適には、シルクパウダー、シリカ、不溶性デンプンパウダー、またはシルクパウダーと吸湿性及び吸水性において同等もしくは類似の性状を有するものが挙げられるが、より好ましくはシルクパウダーである。」
の記載を下記のように訂正する。
『親水性パウダーとして好適には、シルクパウダー、シリ力、不溶性デンプンパウダー、より好ましくはシルクパウダーである。』
　
（ル）段落【００５２】の「本発明の体液吸水材」の記載を、「本発明の体液吸収材」に訂正する。
　
（ヲ）段落【００５３】の「少なくとの水に対して」の記載を、「少なくとも水に対して」に訂正する。
　
（２）訂正の目的の適否、新規事項の有無及び拡張・変更の存否
　訂正事項（イ）について検討する。
　訂正前の請求項を削除する訂正は、特許請求の範囲の減縮を目的とするものであり、しかも本件願書に添付した明細書及び図面に記載した事項の範囲内の訂正であり、実質上特許請求の範囲を拡張し、又は変更するものでもない。
　
　訂正事項（ロ）について検討する。
（ロ−ａ）訂正事項（ロ）のうち、「請求項１または２に記載の吸水材用表面材を、撥水処理面を表面として体液接触面側に有することを特徴とする体液吸収材」を「少なくとも片面が撥水処理されてなる繊維構造物の該撥水処理表面に親水性パウダーが付着されてなる吸水材用表面材を、撥水処理面を表面として体液接触面側に有する体液吸収材であって、」と訂正する点は、吸水材用表面材に関し、請求項１及び２の削除によって引用箇所がなくなったことに伴い請求項１の記載事項を記載するものである。
（ロ−ｂ）訂正事項（ロ）のうち、「上記吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、」と、吸水材用表面材の繊維構造物を構成する繊維の種類を限定する訂正は、段落【００１５】の記載を根拠とするものである。
（ロ−ｃ）訂正事項（ロ）のうち、「親水性パウダーが、粒子状・粉末状絹フィブロイン単独及び／又はこれに各種重合体をグラフト重合せしめたフィブロイン改質物、シリ力、及び不溶性デンプンパウダーからなる群から選択される少なくとも１種である」と、親水性パウダーの種類を限定する訂正は、段落【００２４】及び【００２７】の記載を根拠とするものである。
　したがって、訂正事項（ロ）は、上記（ロ−ａ）のとおり、特許請求の範囲の記載を引用形式に代え独立形式とするものであって、明りょうでない記載の釈明を目的とするものであり、（ロ−ｂ）〜（ロ−ｃ）のとおり、訂正前の請求項３に係る発明の発明特定事項に技術的限定を加えるものであって、特許請求の範囲の減縮を目的とするものである。また、本件願書に添付した明細書及び図面に記載した事項の範囲内の訂正であり、実質上特許請求の範囲を拡張し、又は変更するものでもない。
　
　訂正事項（ハ）について検討する。
（ハ−ａ）訂正事項（ハ）のうち、「吸水材と請求項１または２に記載の吸水材用表面材とが積層されてなる構造部を有することを特徴とする請求項３記載の体液吸収材」を「少なくとも片面が撥水処理されてなる繊維構造物の該撥水処理表面に親水性パウダーが付着されてなる吸水材用表面材を撥水処理面を表面として体液接触面側に有し、吸水材と当該吸水材用表面材とが積層されてなる構造部を有する体液吸収材であって、」と訂正する点は、吸水材用表面材に関して請求項１及び２の削除によって引用箇所がなくなったことに伴い請求項１の記載事項を記載し、さらに、引用した請求項３の記載事項を記載するものである。
（ハ−ｂ）訂正事項（ハ）のうち、「上記吸水材用表面材が繊維構造物の撥水処理表面に親水性パウダーを付着する方法で作製され、」と、親水性パウダーが付着されてなる吸水材用表面材における該親水性パウダーの付着手段を規定する訂正は、段落【００３３】等の記載を根拠とするものである。
（ハ−ｃ）訂正事項（ハ）のうち、「当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、」と、吸水材用表面材の繊維構造物を構成する繊維の種類を限定する訂正は、段落【００１５】の記載を根拠とするものである。
（ハ−ｄ）訂正事項（ハ）のうち、「親水性パウダーが、粒子状・粉末状絹フィブロイン単独及び／又はこれに各種重合体をグラフト重合せしめたフィブロイン改質物、シリ力、及び不溶性デンプンパウダーからなる群から選択される少なくとも１種である」と、親水性パウダーの種類を限定する訂正は、段落【００２４】及び【００２７】の記載を根拠とするものである。
　したがって、訂正事項（ハ）は、上記（ハ−ａ）のとおり、特許請求の範囲の記載を引用形式に代え独立形式とするものであって、明りょうでない記載の釈明を目的とするものであり、（ハ−ｂ）〜（ハ−ｄ）のとおり、訂正前の請求項４に係る発明の発明特定事項に技術的限定を加えるものであり、特許請求の範囲の減縮を目的とするものである。また、本件願書に添付した明細書及び図面に記載した事項の範囲内の訂正であり、実質上特許請求の範囲を拡張し、又は変更するものでもない。
　
　訂正事項（ニ）について検討する。
（ニ−ａ）訂正事項（ニ）のうち、「少なくとも請求項１または２に記載の吸水材用表面材、吸水材及び液が裏抜けしない不透液性層から形成される積層構造を有する請求項３又は４記載の体液吸収材」を「少なくとも片面が撥水処理されてなる繊維構造物の該撥水処理表面に粒子状・粉末状絹フィブロインが付着されてなる吸水材用表面材、吸水材及び液が裏抜けしない不透液性層から形成される積層構造を有し、当該吸水材用表面材を撥水処理面を表面として体液接触面側に有する体液吸収材であって、」と訂正する点は、吸水材用表面材に関して請求項１及び２の削除によって引用箇所がなくなったことに伴い請求項１の記載事項を記載し、親水性パウダーとして粒子状・粉末状絹フィブロインに限定し、さらに、引用した請求項３の記載事項を記載するものである。そして、親水性パウダーとして粒子状・粉末状絹フィブロインに限定する点は、段落【００２４】及び【００２７】を根拠とするものである。
（ニ−ｂ）訂正事項（ニ）のうち、「上記吸水材用表面材が絹フィブロイン水分散液により、繊維構造物の撥水処理表面を被覆し、次いで乾燥することによって作製され、」と、吸水材用表面材の作製工程を規定する訂正は、段落【００３６】の記載を根拠とするものである。
（ニ−ｃ）訂正事項（ニ）のうち、「当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維である」と、吸水材用表面材の繊維構造物を構成する繊維の種類を限定する訂正は、段落【００１５】の記載を根拠とするものである。
　したがって、訂正事項（ニ）は、上記（ニ−ａ）のとおり、特許請求の範囲の記載を引用形式に代え独立形式とするものであって、明りょうでない記載の釈明を目的とするものであり、（ニ−ａ）〜（ニ−ｃ）のとおり、訂正前の請求項５に係る発明の発明特定事項に技術的限定を加えるものであり、特許請求の範囲の減縮を目的とするものである。また、本件願書に添付した明細書及び図面に記載した事項の範囲内の訂正であり、実質上特許請求の範囲を拡張し、又は変更するものでもない。
　
　訂正事項（ホ）について検討する。
　発明の名称を「吸水材用表面材を用いた体液吸収材」とする訂正は、請求項１及び２を削除する訂正によって吸水材用表面材に係る発明が存在しなくなったことに伴い、発明の名称をこれに整合させるためのものであるから、明りょうでない記載の釈明を目的とするものである。また、この訂正は願書に添付した明細書及び図面に記載した事項の範囲内の訂正であり、実質上特許請求の範囲を拡張し、又は変更するものでもない。
　
　訂正事項（ヘ）〜（ヌ）について検討する。
　訂正事項（ヘ）〜（ヌ）は、特許請求の範囲を上記訂正事項（イ）〜（ニ）の如く訂正することに伴い、発明の詳細な説明における対応箇所を整合させるためのものであるから、明りょうでない記載の釈明を目的とするものである。また、本件願書に添付した明細書及び図面に記載した事項の範囲内の訂正であり、実質上特許請求の範囲を拡張し、又は変更するものでもない。
　
　訂正事項（ル）〜（ヲ）について検討する。
　訂正事項（ル）〜（ヲ）は、明らかに誤記であったと認められる明細書の記載を訂正するものであるから、誤記の訂正を目的とするものである。また、本件願書に添付した明細書及び図面に記載した事項の範囲内の訂正であり、実質上特許請求の範囲を拡張し、又は変更するものでもない。
　
（３）むすび
　したがって、本件訂正は、特許法第１２０条の４第２項及び同条第３項において準用する特許法第１２６条第２項から第４項までの規定に適合するので、当該訂正を認める。
　
３．本件発明
　上記２．（３）のとおり、本件訂正は認められるので、本件の請求項１〜３に係る発明（以下、「本件発明１」〜「本件発明３」という。）は、特許請求の範囲の請求項１〜３に記載された事項により特定される次のとおりのものである。
『【請求項１】少なくとも片面が撥水処理されてなる繊維構造物の該撥水処理表面に親水性パウダーが付着されてなる吸水材用表面材を、撥水処理面を表面として体液接触面側に有する体液吸収材であって、
　上記吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、かつ
　親水性パウダーが、粒子状・粉末状絹フィブロイン単独及び／又はこれに各種重合体をグラフト重合せしめたフィブロイン改質物、シリ力、及び不溶性デンプンパウダーからなる群から選択される少なくとも１種であることを特徴とする体液吸収材。
【請求項２】少なくとも片面が撥水処理されてなる繊維構造物の該撥水処理表面に親水性パウダーが付着されてなる吸水材用表面材を撥水処理面を表面として体液接触面側に有し、吸水材と当該吸水材用表面材とが積層されてなる構造部を有する体液吸収材であって、
　上記吸水材用表面材が繊維構造物の撥水処理表面に親水性パウダーを付着する方法で作製され、
　当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、かつ
　親水性パウダーが、粒子状・粉末状絹フィブロイン単独及び／又はこれに各種重合体をグラフト重合せしめたフィブロイン改質物、シリ力、及び不溶性デンプンパウダーからなる群から選択される少なくとも１種であることを特徴とする体液吸収材。
【請求項３】少なくとも片面が撥水処理されてなる繊維構造物の該撥水処理表面に粒子状・粉末状絹フィブロインが付着されてなる吸水材用表面材、吸水材及び液が裏抜けしない不透液性層から形成される積層構造を有し、当該吸水材用表面材を撥水処理面を表面として体液接触面側に有する体液吸収材であって、
　上記吸水材用表面材が絹フィブロイン水分散液により、繊維構造物の撥水処理表面を被覆し、次いで乾燥することによって作製され、
　当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であることを特徴とする体液吸収材。』
　
４．特許異議申立ての理由の概要
　本件発明１〜３（訂正前の請求項１〜５に係る発明）は、本願の出願の日前の他の出願である甲第１号証（特願平９−６３９１号。国際出願番号ＰＣＴ／ＪＰ９８／０００８０の優先権主張の基礎とされ、国際公開番号ＷＯ９８／３１８６８の国際公開によって出願公開されたとみなされるもの。）の願書に最初に添付した明細書及び図面（以下、「先願明細書」という。）に記載された発明と同一であり、しかも、本願発明の発明者が上記先願明細書に記載された発明の発明者と同一であるとも、また、本願の出願時に、その出願人が上記他の出願の出願人と同一であるとも認められないので、本件発明１〜３（訂正前の請求項１〜５に係る発明）に係る特許は、特許法第２９条の２の規定に違反してされたものであるから、特許法第１１３条第２号の規定に該当し、取り消されるべきものである。
　
５．刊行物
　特許異議申立人が証拠として提示した甲第１号証には、以下のような事項が記載されている。
　
（１）甲第１号証
（１−ａ）「【請求項１】衛生用品の吸収体に積層される衛生用品用表面材であって、基材およびこの基材に付着された天然有機物微粉末を有することを特徴とする衛生用品用表面材。」（請求項１）、
（１−ｂ）「【背景技術】　紙おむつや生理用品等の衛生用品は、一般に、液体を保持させるための吸収体と、この吸収体の一方の面に積層されて直接肌に触れる表面材と、吸収体の他方の面に積層されて吸収体からの液体のしみ出しを防ぐ防水シートとを有して構成されている。このうち、表面材は皮膚に接触するものであるため、その基材として合成繊維や不織布等が広く用いられている。近年では、表面材に要求される特性として、排泄物を迅速に吸収体へ導くための透水性、皮膚を傷つけない柔らかさ、清潔さ、人の動きに対する破れにくさ等が挙げられている。これらの要求を満たす材料として、ポリプロピレン或いはポリエステルのスパンボンド不織布や、ポリエチレンおよびポリプロピレンのサーマルボンド不織布が用いられている。このサーマルボンド不織布は、ポリエチレンおよびポリプロピレンを芯鞘構造で単繊維中に一本化させた繊維を用いた不織布である。」（段落【０００２】）、
（１−ｃ）「本発明の目的は、良好なタッチ感および吸湿性が得られる衛生用品用表面材を提供することにある。
　本発明の第１発明に係る衛生用品用表面材は、衛生用品の吸収体に積層される衛生用品用表面材であって、基材およびこの基材に付着された天然有機物微粉末を有することを特徴とする。
　前記天然有機物とは、例えば、シルク、コラーゲン、セルロース、キチン、キトサン、ウール、麻、綿等であり、これらのうち、任意の一種以上を選択して使用できる。前記天然有機物微粉末は、前記天然有機物原料を、例えば、機械的に粉砕する等して微粉化することにより得られる。・・・前記基材には、合成繊維或いは天然繊維を使用した不織布、編物、織物等を用いることができ、親水処理、撥水処理、柔軟処理、エンボス加工等を施したものを用いてもよい。」（段落【０００４】〜【０００６】）、
（１−ｄ）「〔実施例１〕
　前記実施形態において、分散媒として、ポリビニルアルコール〔ポバール１１７（商品名）クラレ株式会社製〕を水に溶解した合成樹脂水溶液を使用し、また天然有機物微粉末として、平均粒径５μｍのシルクパウダーを使用して、合成樹脂水溶液中にシルクパウダーを混合して充分に分散させることにより、本実施例の処理剤を得た。この処理剤中における各成分の含有割合は、シルクパウダー１０wt％、水８５wt％、ポリビニルアルコール５wt％である。また、基材としてポリプロピレン不織布を使用し、このポリプロピレン不織布に、前記処理剤をグラビア加工機によって目付５ｇ／ｍ2 となるように塗布した後、熱風乾燥機により８０℃で１分間乾燥し、本実施例の衛生用品用表面材を得た。
　・・・
〔実施例６〕
　実施例１における分散媒を、ＣＬコート５４００〔（商品名）共栄社化学製〕を水に分散させた合成樹脂エマルジョンとし、実施例１と同様にして処理剤を調製し、また衛生用品用表面材を得た。前記処理剤中における各成分の含有割合は、シルクパウダー１０wt％、水６０wt％、ＣＬコート５４００（商品名）３０ｗｔ％である。使用したＣＬコート５４００の樹脂固形分は約２０ｗｔ％であり、これにより、処理剤中の樹脂固形分は約６％となる。」（段落【００１５】及び【００２１】）
　
６．当審の判断
（１）本件発明１について
　先願明細書の記載に関し、上記摘示記載（１−ｄ）中のＣＬコート５４００は異議申立人が提出した甲第３号証によれば撥水処理用の仕上剤であるので、これを含む処理剤が適用される実施例６におけるポリプロピレン不織布からなる基材の表面（衛生用品用表面材の表面）は撥水処理がされているものと認められる。他方、同摘示記載（１−ｂ）には、「サーマルボンド不織布は、ポリエチレンおよびポリプロピレンを芯鞘構造で単繊維中に一本化させた繊維を用いた不織布である」との記載があるので、とりあえず先願明細書にはポリエチレン／ポリプロピレン複合繊維が記載されてはいるが、この摘示記載（１−ｂ）は先願明細書に記載の発明に対する背景技術に関するものであり、実施例６に係る先願明細書記載の発明の基材はあくまでポリプロピレン不織布にすぎない。
　これを踏まえて、本件発明１と先願明細書の記載とを対比すると、先願明細書の「紙おむつや生理用品等の衛生用品」、「基材」及び「衛生用品用表面材」は、それぞれ本件発明１の「体液吸収材」、「繊維構造物」及び「吸水材用表面材」に相当し、先願明細書の「天然有機物微粉末」は本件発明１の「パウダー（＝粉末）」に対応するから、両者は、
「少なくとも片面が撥水処理されてなる繊維構造物の該撥水処理表面に粉末が付着されてなる吸水材用表面材を、撥水処理面を表面として体液接触面側に有する体液吸収材であって、粉末がシルク（絹）関連のパウダーである体液吸収材。」
である点で一致し、
（相違点ａ）吸水材用表面材の表面に付着している粉末について、本件発明１は粒子状・粉末状絹フィブロイン単独及び／又はこれに各種重合体をグラフト重合せしめたフィブロイン改質物、シリ力、及び不溶性デンプンパウダーからなる群から選択される少なくとも１種である親水性パウダーであるのに対し、先願明細書にはシルクパウダーとの記載があるもののその組成が明確に記載されていない点、
（相違点ｂ）吸水材用表面材の繊維構造物を構成する繊維が、本件発明１はポリエチレン／ポリエステル（ポリエチレンテレフタレートを包含する）複合繊維、ポリエチレン／ポリプロピレン複合繊維、エチレン酢酸ビニル／ポリプロピレン複合繊維であるのに対し、先願明細書（実施例６）に記載の発明は単繊維のポリプロピレン不織布である点、
で両者は相違する。
　そこで、まず上記相違点ａについて検討する。
　「化粧品原料基準外成分規格　１９９３」（株式会社薬事日報社　平成５年１０月１４日第１刷発行）（異議申立人が平成１３年６月１１日付上申書に添付した参考資料２参照）の第５２０頁の記載によれば、「シルクパウダー」は「カイコガのまゆから得られる絹繊維より得たフィブロインの粉体」と定義されるので、この記載を素直に解釈すれば、シルクパウダーとはセリシンを含まないフィブロイン単独の粉体と解することができる。よって、先願明細書のシルクパウダーは粒子状・粉末状絹フィブロインである点で、本件発明１の粉末との間に差異はない。
　しかしながら、本件発明１の粉末は「親水性パウダー」であって、この用語の意義を明細書の特許請求の範囲以外の部分の記載を考慮して解釈すると、単に「粒子状・粉末状絹フィブロイン単独及び／又はこれに各種重合体をグラフト重合せしめたフィブロイン改質物、シリ力、及び不溶性デンプンパウダーからなる群から選択される少なくとも１種である」ものの総称としての意味を有するほか、例えば本件明細書の段落【０００６】や【００２３】の記載から、吸水材用表面材に付着しているパウダーが「親水性」機能を有するものであると解される。これに対し、摘示記載（１−ｄ）から判断するに、先願明細書のシルクパウダーは撥水処理用の仕上剤中に分散されているので、パウダーそのものの表面も撥水処理され、基材表面に付着される際にはもはや「親水性」機能は有していないと解される。そうすると、先願明細書の粉末は「親水性パウダー」ではないから、この点で先願明細書に記載の発明と本件発明１には実質的な差異がある。
　したがって、上記相違点ｂについて検討するまでもなく、先願明細書に記載の発明と本件発明１とは同一であるといえない。
　
（２）本件発明２について
　本件発明２は、本件発明１に更に、「吸水材と当該吸水材用表面材とが積層されてなる構造部を有する」、ならびに、「吸水材用表面材が繊維構造物の撥水処理表面に親水性パウダーを付着する方法で作製され」るという技術的限定を付加したものである。そうすると、上記（１）での本件発明１に係る当審の判断と同様に、本件発明２が先願明細書に記載の発明と同一であるとはいえない。
　
（３）本件発明３について
　上記（１）での検討を踏まえ本件発明３と先願明細書の記載とを対比すると、先願明細書の「吸収体」及び「防水シート」は、それぞれ本件発明３の「吸水材」及び「不透液性層」に相当し、先願明細書の「天然有機物微粉末」は本件発明３の「粒子状・粉末状絹フィブロイン」に対応し、ともに粉末であるから、両者は、
「少なくとも片面が撥水処理されてなる繊維構造物の該撥水処理表面に粉末が付着されてなる吸水材用表面材、吸水材及び液が裏抜けしない不透液性層から形成される積層構造を有し、当該吸水材用表面材を撥水処理面を表面として体液接触面側に有する体液吸収材」
である点で一致し、上記「（１）本件発明１について」での検討における上記相違点ｂのほか、
（相違点ｃ）吸水材用表面材の表面に付着している粉末について、本件発明３は粒子状・粉末状絹フィブロインであるのに対し、先願明細書にはシルクパウダーとの記載があるもののその組成が明確に記載されていない点、
（相違点ｄ）吸水材用表面材に関し、本件発明３は「吸水材用表面材が絹フィブロイン水分散液により、繊維構造物の撥水処理表面を被覆し、次いで乾燥することによって作製され、」の如くその作製手段を特定することで、先願明細書に記載の作製手段（摘示記載１−ｄ参照）とは異なる点、
で両者は相違する。
　そこで、上記相違点について検討する。
　相違点ｃは、上記（１）での相違点ａに関する当審判断のとおり、両者の間に差異はない。
　次に、相違点ｄについて検討すると、本件発明３の吸水材用表面材は、相違点ｄの如く特定することにより、本件発明３の吸水材用表面材に付着している粉末は親水性機能を有すると解されるが、これに対し、先願明細書の粉末（シルクパウダー）は粉末そのものの表面も撥水処理されるから、基材表面に付着される際にはもはや親水性機能は有していないと解される。そうすると、相違点ｄは実質的な差異といわざるを得ない。
　したがって、上記相違点ｂについて検討するまでもなく、先願明細書に記載の発明と本件発明３とは同一であるといえない。
　
７．むすび
　以上のとおりであるから、特許異議申立ての理由及び証拠によっては、本件発明１〜３に係る特許を取り消すことができない。
　また、他に本件発明１〜３に係る特許を取り消すべき理由を発見しない。
　よって、結論のとおり決定する。
【異議決定日】
平成１５年１月１４日（２００３．１．１４）
【訂正の要旨】
訂正事項
　ａ．特許異議申立の請求がされた原請求項１〜５を「特許請求の範囲の減縮」（特許法第１２０条の４第２項但し書１号）または「明りょうでない記載の釈明」（特　　許法第１２０条の４第２項但し書３号）を目的として、下記の通りに訂正する。
「【特許請求の範囲】
　【請求項１】　少なくとも片面が撥水処理されてなる繊維構造物の該撥水処理表面に親水性パウダーが付着されてなる吸水材用表面材を、撥水処理面を表面として体液接触面側に有する体液吸収材であって、
　上記吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、かつ
　親水性パウダーが、粒子状・粉末状絹フィブロイン単独及び／又はこれに各種重合体をグラフト重合せしめたフィブロイン改質物、シリカ、及び不溶性デンプンパウダーからなる群から選択される少なくとも１種であることを特徴とする体液吸収材。
　【請求項２】　少なくとも片面が撥水処理されてなる繊維構造物の該撥水処理表面に親水性パウダーが付着されてなる吸水材用表面材を撥水処理面を表面として体液接触面側に有し、吸水材と当該吸水材用表面材とが積層されてなる構造部を有する体液吸収材であって、
　上記吸水材用表面材が繊維構造物の撥水処理表面に親水性パウダーを付着する方法で作製され、
　当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、かつ
　親水性パウダーが、粒子状・粉末状絹フィブロイン単独及び／又はこれに各種重合体をグラフト重合せしめたフィブロイン改質物、シリカ、及び不溶性デンプンパウダーからなる群から選択される少なくとも１種であることを特徴とする体液吸収材。
　【請求項３】　少なくとも片面が撥水処理されてなる繊維構造物の該撥水処理表面に粒子状・粉末状絹フィブロインが付着されてなる吸水材用表面材、吸水材及び液が裏抜けしない不透液性層から形成される積層構造を有し、当該吸水材用表面材を撥水処理面を表面として体液接触面側に有する体液吸収材であって、
　上記吸水材用表面材が絹フィブロイン水分散液により、繊維構造物の撥水処理表面を被覆し、次いで乾燥することによって作製され、
　当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であることを特徴とする体液吸収材。」
ｂ．明細書の記載を「明りょうでない記載の釈明」（特許法第１２０条の４第２項但し書３号）を目的として、請求書に添付した訂正明細書の通り、下記のように訂正する。なお下記において、明細書の　該当ページは特許第３００８１８１号の特許公報のページ及び段落番号に基いて記載する。
（ｉ）発明の名称を「吸水材用表面材を用いた体液吸収材」に訂正する。
（ｉｉ）第１頁右欄【０００１】２〜６行目の「さらに本発明は吸水材用表面材であって、・・・・に有用な表面材に関する。」の記載を削除する。
（ｉｉｉ）第２頁左欄【０００５】４〜５行目の「吸水材用表面材、及び該表面材を体液接触面ないし着用面に有する体液吸収材」の記載を「吸水材用表面材を体液接触面ないし着用面に有する体液吸収材」に訂正する。
（ｉｖ）第２頁左欄【０００７】〜同頁右欄【００１３】の記載を下記のように訂正する。
「即ち、本発明は、下記のいずれかの態様からなる体液吸収材である。
（１）少なくとも片面が撥水処理されてなる繊維構造物の該撥水処理表面に親水性パウダーが付着されてなる吸水材用表面材を、撥水処理面を表面として体液接触面側に有する体液吸収材であって、
　上記吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、かつ
　親水性パウダーが、粒子状・粉末状絹フィブロイン単独及び／又はこれに各種重合体をグラフト重合せしめたフィブロイン改質物、シリカ、及び不溶性デンプンパウダーからなる群から選択される少なくとも１種であることを特徴とする体液吸収材。
（２）少なくとも片面が撥水処理されてなる繊維構造物の該撥水処理表面に親水性パウダーが付着されてなる吸水材用表面材を撥水処理面を表面として体液接触面側に有し、吸水材と当該吸水材用表面材とが積層されてなる構造部を有する体液吸収材であって、
　上記吸水材用表面材が繊維構造物の撥水処理表面に親水性パウダーを付着する方法で作製され、
　当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、かつ
　親水性パウダーが、粒子状・粉末状絹フィブロイン単独及び／又はこれに各種重合体をグラフト重合せしめたフィブロイン改質物、シリカ、及び不溶性デンプンパウダーからなる群から選択される少なくとも１種であることを特徴とする体液吸収材。
（３）少なくとも片面が撥水処理されてなる繊維構造物の該撥水処理表面に粒子状・粉末状絹フィブロインが付着されてなる吸水材用表面材、吸水材及び液が裏抜けしない不透液性層から形成される積層構造を有し、当該吸水材用表面材を撥水処理面を表面として体液接触面側に有する体液吸収材であって、
　上記吸水材用表面材が絹フィブロイン水分散液により、繊維構造物の撥水処理表面を被覆し、次いで乾燥することによって作製され、
　当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であることを特徴とする体液吸収材。」
（ｖ）第２頁右欄【００１５】の記載を下記のように訂正する。
「かかる繊維構造物を構成する繊維としては、特に制限はなく任意の繊維を用いることができるが、具体的にはポリエチレン／ポリエステル（ポリエチレンテレフタレートを包含する。）複合繊維、ポリエチレン／ポリプロピレン複合繊維、エチレン酢酸ビニル／ポリプロピレン複合繊維等である。」
（ｖｉ）第３頁左欄【００２３】〜【００２４】の記載を下記のように訂正する。
「親水性パウダーとして好適には、シルクパウダー、シリカ、不溶性デンプンパウダー、より好ましくはシルクパウダーである。」
ｃ．明細書の記載を「誤記又は誤訳の訂正」（特許法第１２０条の４第２項但し書２号）を目的として、請求書に添付した訂正明細書の通り、下記のように訂正する。
（ｉ）　第５頁左欄【００５２】第４〜５行目の「本発明の体液吸水材」の記載を「本発明の体液吸収材」に訂正する。
（ｉｉ）　第５頁左欄【００５３】第２行目の「少なくとの水に対して」の記載を「少なくとも水に対して」に訂正する。
（５４）【発明の名称】
吸水材用表面
材を
（５７）【特許請求の範囲】
　【請求項１】少なくとも片面が撥水処理されてなる繊維構造物の該撥水処理表面に親水性パウダーが付着されてなる吸水材用表面材を、撥水処理面を表面として体液接触面側に有する体液吸収材であって、
　上記吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、かつ
　親水性パウダーが、粒子状・粉末状絹フィブロイン単独及び／又はこれに各種重合体をグラフト重合せしめたフィブロイン改質物、シリカ、及び不溶性デンプンパウダーからなる群から選択される少なくとも１種であることを特徴とする体液吸収材。
　【請求項２】少なくとも片面が撥水処理されてなる繊維構造物の該撥水処理表面に親水性パウダーが付着されてなる吸水材用表面材を撥水処理面を表面として体液接触面側に有し、吸水材と当該吸水材用表面材とが積層されてなる構造部を有する体液吸収材であって、
　上記吸水材用表面材が繊維構造物の撥水処理表面に親水性パウダーを付着する方法で作製され、
　当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、かつ
　親水性パウダーが、粒子状・粉末状絹フィブロイン単独及び／又はこれに各種重合体をグラフト重合せしめたフィブロイン改質物、シリカ、及び不溶性デンプンパウダーからなる群から選択される少なくとも１種であることを特徴とする体液吸収材。
　【請求項３】少なくとも片面が撥水処理されてなる繊維構造物の該撥水処理表面に粒子状・粉末状絹フィブロインが付着されてなる吸水材用表面材、吸水材及び液が裏抜けしない不透液性層から形成される積層構造を有し、当該吸水材用表面材を撥水処理面を表面として体液接触面側に有する体液吸収材であって、
　上記吸水材用表面材が絹フィブロイン水分散液により、繊維構造物の撥水処理表面を被覆し、次いで乾燥することによって作製され、
　当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であることを特徴とする体液吸収材。
【発明の詳細な説明】
　【発明の属する技術分野】
　本発明は、ドライ感に優れかつ皮膚触感のよい体液吸収材に関する
。
　【従来の技術】
　従来から、おりもの、経血、汗あるいは尿その他の体液を吸収させるため、体液吸収材が用いられている。
　体液吸収材としては吸液性を有する不織布等から構成されるもの等があるが、これらは吸液性に優れるものの着用箇所に不快な濡れ感を与えるという問題がある。この問題を解決するために開発されたものとして、撥水性を有する不織布で形成されたもの、吸液性を有する不織布の着用表面に撥水処理を施したもの或いは多数の細孔を有するフィルムを着用面側に用いたもの等が知られている。
　しかし、これらは単に不織布から構成されるものに比して、吸水液の逆戻りやウエット感は低減されるものの表面の吸湿性に乏しく、不快なムレ感を与えると同時に、着用箇所に撥水処理表面材やフィルム特有のベタツキ感や張り付き感を与える。さらに不織布に撥水処理を施した吸収材は、どうしても吸水性が低減してしまうという問題を伴うのが実情である。
　【発明が解決しようとする課題】
　本発明は、吸液保持性、吸水性及び吸湿性に優れ、このためウエット時におけるヌレ感、ムレ感及び張り付き感が軽減されて一層ドライ感に優れた吸水材用表面
材を
　【課題を解決するための手段】
　本発明者らは、上記課題を解決すべく鋭意研究を重ねていたところ、表面を撥水処理してなる不織布の該表面に親水性パウダーを付着加工することによって、一旦吸収された液の逆戻りを低く抑えたままで撥水処理に起因する吸水性の低下を改善し、吸水性を向上させることができることを見出した。発明者らは、この発見を機に更に研究を重ねることにより、該表面材を適用した体液吸収材が親水性パウダーに起因して吸湿性に富み、また着用部への密着度の低減並びにパウダー特有のサラサラ感によって、ウエット時のムレを軽減してドライ感を一層増し、更に肌への刺激性もなく肌触りに優れることを見出して、該表面材が体液吸収材の当て材として有用であることを確認して本発明を開発するに至った。
　即ち、本発明は、下記のいずれかの態様からなる体液吸収材である。
（１）少なくとも片面が撥水処理されてなる繊維構造物の該撥水処理表面に親水性パウダーが付着されてなる吸水材用表面材を、撥水処理面を表面として体液接触面側に有する体液吸収材であって、
　上記吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、かつ
　親水性パウダーが、粒子状・粉末状絹フィブロイン単独及び／又はこれに各種重合体をグラフト重合せしめたフィブロイン改質物、シリカ、及び不溶性デンプンパウダーからなる群から選択される少なくとも１種であることを特徴とする体液吸収材。
（２）少なくとも片面が撥水処理されてなる繊維構造物の該撥水処理表面に親水性パウダーが付着されてなる吸水材用表面材を撥水処理面を表面として体液接触面側に有し、吸水材と当該吸水材用表面材とが積層されてなる構造部を有する体液吸収材であって、
　上記吸水材用表面材が繊維構造物の撥水処理表面に親水性パウダーを付着する方法で作製され、
　当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であり、かつ
　親水性パウダーが、粒子状・粉末状絹フィブロイン単独及び／又はこれに各種重合体をグラフト重合せしめたフィブロイン改質物、シリカ、及び不溶性デンプンパウダーからなる群から選択される少なくとも１種であることを特徴とする体液吸収材。
（３）少なくとも片面が撥水処理されてなる繊維構造物の該撥水処理表面に粒子状・粉末状絹フィブロインが付着されてなる吸水材用表面材、吸水材及び液が裏抜けしない不透液性層から形成される積層構造を有し、当該吸水材用表面材を撥水処理面を表面として体液接触面側に有する体液吸収材であって、
　上記吸水材用表面材が絹フィブロイン水分散液により、繊維構造物の撥水処理表面を被覆し、次いで乾燥することによって作製され、
　当該吸水材用表面材の繊維構造物を構成する繊維が、ポリエチレン／ポリエステル（ポリエチレンテレフタレートを包含する）複合繊維、ポリエチレン／ポリプロピレン複合繊維、エチレン酢酸ビニル／ポリプロピレン複合繊維であることを特徴とする体液吸収材。
　【発明の実施の形態】
　本発明で用いられる繊維構造物は特に制限はないが、織物、編物、不織布（非収束状のフィラメント群や短繊維群から構成される不織布を含む。）又は紙等のパルプ製品等から構成される、フィルム状もしくはシート状成形物が含まれる。
　かかる繊維構造物を構成する繊維としては、特に制限はなく任意の繊維を用いることができるが、具体的には、ポリエチレン／ポリエステル（ポリエチレンテレフタレートを包含する。）複合繊維、ポリエチレン／ポリプロピレン複合繊維、エチレン酢酸ビニル／ポリプロピレン複合繊維等である。
　尚、これらの合成繊維は、その断面構造等によって特に制限されず、異形断面繊維、多孔性繊維、多孔吸水繊維等で代表されるような各種構造を有するものであってもよい。
　本発明で用いられる繊維構造物は、上記各種構成成分から構成される単層シート乃至フィルムであっても、各々任意の異なる成分からなるシート乃至フィルムの複層体であってもよい。
　また、シート状もしくはフィルム状であれば、その形状に特に制限はなく、例えばメッシュ状、浮きだし模様（エンボス模様）等の形状を呈していても良い。
　本発明の繊維構造物は、上記フィルム状もしくはシート状の繊維構造物の少なくとも一方表面側に撥水処理が施されていることを特徴とする。
　撥水処理は繊維構造物の少なくとも一方表面に施されていればよいが、全表面及び／又は内部にわたって全領域が撥水処理されているものであってもよい。撥水処理は、繊維構造物を調製後、該構造物の少なくとも片方に撥水処理を施す方法によっても、また繊維を予め撥水処理し、該繊維をシート状もしくはフィルム状に調製する方法のいずれを採用してもよい。好ましくは後者である。
　撥水処理は特に制限されず、通常の方法を広く採用することができる。具体的には、シリコンオイル、フッ素樹脂、メチルハイドロジェンポリシロキサン等の撥水性処理剤又はこれらの成分を含む油剤を用いる方法が例示されるが、好適にはシリコンオイル、フッ素樹脂、メチルハイドロジェンポリシロキサン等を含む撥水性処理剤を用いて繊維を加工する方法である。
　本発明の吸水材用表面材は、当該撥水処理されてなる繊維構造物の該撥水処理表面に更に親水性パウダーが付着されてなることを特徴とするものである。
　親水性パウダーとして好適には、シルクパウダー、シリカ、不溶性デンプンパウダー、より好ましくはシルクパウダーである。
　また、シルクパウダーは、他の親水性パウダーの少なくとも一種と組み合わせて使用することもできる。好適な組み合わせとしては、例えばシルクパウダー及びシリカパウダーの組み合わせ、シルクパウダー及び不溶性デンプンパウダーの組み合わせ、またはシルクパウダー、シリカパウダー及び不溶性デンプンパウダーの組み合わせ等が例示される。なお、これら親水性パウダーの各混合割合は、特に制限されず、任意の割合を採用することができる。
　尚、本発明で不溶性デンプンパウダーとは、水か溶剤に不溶でかつ吸水性を有するものをいい、具体的にはトウモロコシデンプン、コメデンプン、バレイショデンプン、またデンプンとリン酸とをクロスリンクしたジスターチフォスフェート等が例示される。
　また、シルクパウダーとは粒子状又は粉末状フィブロインよりなるものをいい、粒子状・粉末状絹フィブロイン単独及び／又はこれに各種重合体をグラフト重合せしめたフィブロイン改質物等が挙げられる。好ましくは、絹フィブロイン単独からなるシルクパウダーである。
　粒子状・粉末状絹フィブロインは、シルク繊維を化学的処理を加えずに物理的に粉砕することによって調製される。より具体的には、例えば特開昭３９−１９４１号公報や特公昭５３−３８４４９号公報等に記載されるように、精練絹原料を適当な溶媒に溶解し、必要に応じて脱塩した後、得られた絹フィブロイン水溶液に凝固性塩又は有機溶媒を添加したり、空気を吹き込んだり又は攪拌等すること等により絹フィブロインを凝固・析出し、乾燥後破砕すること等によって、また絹フィブロインを乾式機械的粉砕手段によって粉末状にする方法等により調製される。
　絹フィブロインは、構造によって特に制限されないが、好適にはその大半が水不溶性フィブロイン（β構造）により構成されるものであることが望ましい。
　フィブロイン改質物としては、３〜４０重量％の前記フィブロイン、５０〜９５重量％のアクリル酸系単量体及び０〜２０重量％のオレフィン系不飽和単量体からなる重合体を主成分とするもの等が挙げられる。
　これら本発明で用いられるパウダーは、粒子状若しくは粉末状であればその形状、粒径によって制限されることはないが、好ましくは、平均粒径が５０μｍ以下、好ましくは２０μｍ以下、より好ましくは３〜１５μｍ、一層好ましくは３〜１０μｍのものである。かかる粒径を有する親水性パウダーを採用することにより、繊維構造物の撥水処理表面に対するパウダーの付着性が向上し、タッチ感の優れた表面材が得られる。
　親水性パウダーは、繊維構造物の撥水性表面に少なくとも付着していればよく、従って、この目的を達成できる方法であればパウダーの付着加工方法は特に限定されず、従来公知の印刷法、含浸法、スプレー法、パッド法、コーティング法等の各種方法が広く採用される。
　より具体的には、例えば繊維構造物の撥水処理表面に親水性パウダーとしてシルクパウダーを付着させる方法の一例としては、繊維構造物を絹フィブロイン溶液で浸漬、噴霧パッティング又はコーティング等のいずれかの方法で処理した後、必要に応じて脱液し、次いで乾燥する方法が挙げられる。
　当該方法において用いられる絹フィブロイン溶液としては、特に制限はなく公知の絹フィブロイン溶液を使用できる。また絹フィブロインとしては、繭、生糸、ペニー、ブーレット或いは生糸工程又は絹紡工程で副生する絹の屑繊維等の絹物質を精練してセリシンやその他の不純物を除いて得られる絹繊維が挙げられる。精練は、セリシンやその他の不純物を実質上除去し得る方法であれば特に制限されず、石鹸やソーダ灰等を用いる通常の精錬方法が採用されるが、より好適には更にアルカリ溶液で十分精練する方法である。
　絹フィブロイン溶液は、かかる絹フィブロインを、銅−エチレンジアミン水溶液、水酸化銅−アンモニア水溶液（シュワイザー試薬）、水酸化銅−アルカリ−グリセリン水溶液（ローエ試薬）、臭化リチウム水溶液、カルシウム或いはマグネシウム又は亜鉛の塩酸塩、或いは硝酸塩又はチオシアン酸塩の水溶液、チオシアン酸ナトリウム水溶液等の溶媒に溶解後、透析等によってこれらの溶媒を除去することによって調製することができる。絹フィブロインを溶解する溶媒として、好適には塩化カルシウム又は臭化リチウムの水溶液が挙げられる。
　好ましくは、セリシンやその他の夾雑物を含まないまで十分に精錬した絹を臭化リチウムの濃厚水溶液（比重１．４５以上）に６０℃以下で溶解後、透析等の脱塩処理で得られる絹フィブロイン水分散液により、繊維構造物の撥水処理表面を被覆し、次いで乾燥する方法が採用される。
　かかる絹フィブロイン溶液中の絹フィブロイン濃度は、特に限定されることなく、溶媒の種類等に応じて適宜選択されるが、通常０．１〜５％、好適には０．２〜３％、より好ましくは０．３〜１％の範囲等の任意の濃度が例示される。
　更に、上記の方法によって絹フィブロイン溶液が付着された繊維構造物に、メチルアルコール、エチルアルコール等のアルコール類、ポリエチレングリコール等のグリコール類、アセトアルデヒド等のアルデヒド類等の液を付与することもできる。かかる処理によって繊維構造物に付着した絹フィブロインが水溶性構造から水不溶性構造（β化構造）に転移し、該パウダーの繊維表面上への付着力が増し、粉落ち防止効果を付することが可能となる。
　また、繊維構造物の撥水処理表面に親水性パウダーを付着する方法としてバインダーを用いる方法を用いることもできる。
　より具体的には、親水性パウダー及びバインダーを水若しくは適当な溶剤に攪拌・分散させて調製される組成液を用いて、繊維構造物の撥水処理表面を噴霧、パッティング又はコーティング、浸漬等のいずれかの方法で処理した後、必要に応じて脱液し、次いで乾燥する方法である。
　当該方法において用いられるバインダーとしては特に制限はされず、具体的にはシリコン樹脂、ポリウレタン樹脂、ポリアクリル樹脂やフッ素系樹脂等のエマルジョンタイプ、あるいはこれら各樹脂の混合エマルジョンタイプのものが例示されるが、好ましくは吸水性及び吸湿性を阻害しないもの、より好ましくは吸水性又は吸湿性を有するものである。
　吸水性及び吸湿性を阻害しないバインダーとしては、吸水性及び吸湿性を阻害しないものであれば特に制限はされないが、具体的には、ヒドロキシプロピルセルロース（ＨＰＣ）、メチルセルロース（ＭＣ）、ポリビニルアルコール等が例示される。
　かかる方法によれば、繊維構造物の撥水性表面にシルクパウダー等の親水性パウダーが固定化されるため、接触や摩擦などによる該パウダーの脱落が防げるとともに、ウエット時においても親水性パウダー独特のサラッと感、滑りの良さを実現することができる。さらに、吸水性及び吸湿性を有するバインダーの採用によって、パウダーが付着された表面材ひいては該表面材を含む体液吸収材の吸水性及び吸湿性をより向上させることも可能となる。
　乾燥方法は、上記いずれの方法においても特に制限はないが、乾燥処理後、さらに加熱処理を施すことが好ましい。これにより、親水性パウダーの水不溶化を更に促進することができる。加熱処理は、乾熱処理又は湿熱処理のいずれであってもよく、５０〜１３０℃、好ましくは８０〜１２０℃の加熱空気又は水蒸気を用いて行うことができる。
　本発明の吸水性表面材の親水性パウダー付着量は、１６ｇ／ｍ２の不織布に対する場合、０．０５〜１０ｇ／ｍ２の範囲、好ましくは０．１〜１ｇ／ｍ２範囲から適宜選択される。
　従来の技術では、吸水性とドライ感といった相反する性質を双方満足できる程度に担保させることは容易ではなく、ドライ感を付与するための表面撥水処理によって吸水性を軽減させざるを得なかったが、本発明においては、撥水処理と親水性パウダー処理と組み合わせることによって、撥水処理によって得られる吸水液の逆戻り（ウエットバック）の軽減をそのまま維持しながら、撥水処理によって軽減した吸水性を改善、向上させることが可能となった。このため本発明によれば、吸水性を担保しながらも優れたドライ感を呈する表面材を提供することができる。さらに着用表面のパウダー粒子の存在によって着用時の表面材との密着感が低減されるため、ベタツキ感、ヌレ感及び浸潤時の冷温感等に起因する不快感を軽減し、かつ親水性パウダーの吸湿性によって蒸れることなくサラサラ感を付与することができる。
　よって、本発明の表面材は、吸水材一般の表面材として使用できるのは勿論のこと、ウエット時のヌレ感、ムレ感が問題となる、おしめ、おりものシート、ナプキン、汗とりパット、絆創膏、おねしょシート、失禁パット等の体液吸収材の着用表面材として有用である。
　従って、さらに本発明は、かかる本発明の吸水材用表面材を体液接触面、言い換えれば身体部着用面側に有することを特徴とする体液吸収材を提供するものである。
　体液吸収材としては、おりもの、経血、血、汗、尿を吸収するためのものであれば特に限定されず、具体的には上記のおしめ、おりものシート、ナプキン、汗とりパット、絆創膏、おねしょシート、失禁パット等が例示される。
　本発明の体液吸収材は、身体への着用面側が上記表面材で構成されてなるものであればよく、他の部分は従来公知の構造を採用することができる。
　好ましくは、本発明の体液吸収材は、図１に例示するように、少なくとも前記の吸水材用表面材（４）と吸水材（５）とが積層されてなる構造部を有するものである。なお、体液吸収材の身体への着用面側（体液接触面側）（６）に係る構造を有するものであれば、他の構造は特に限定されない。
　さらに好ましくは、図２に示すように、少なくとも本発明の吸水材用表面材（４）、吸水材（５）及び液が裏抜けしない不透液性層（７）から形成される積層構造を有するものである。なお、本発明の体液
吸収材
　なお、液が裏抜けしない不透液性層としては、少なくと
も
　フィルムの厚さも特に制限されないが、通常０．１〜５００μｍ、好ましくは０．１〜１００μｍの範囲から適宜選択されて用いられる。
　吸水材としても、吸水性を有するものであれば特に制限はなく、例えば吸水性パルプ、吸水性ポリマー等といった従来公知の吸水材のいずれをも使用することができる。
　本発明の体液吸収材の一態様として、着用面側の本発明の表面材と裏面側の不透液性フィルムとの間に吸水材を収容し、更に外周をヒートシールすることによって形成される体液吸収材のほか、実施例で示される体液吸収材等が例示されるが、これらによって制限されるものではない。
　【実施例】
　以下、本発明を実施例によって更に詳細に説明するが、本発明は当該実施例に何ら限定されるものではない。
実施例１
　ポリエチレン及びポリエチレンテレフタレートの複合繊維（５０：５０）をシリコンを含む撥水性油剤を用いて撥水処理し、該撥水性繊維を使用して１６ｇ／ｍ２の不織布シートを調製して撥水性表面材とした。
　シルクパウダー及びシリカを分散してなる水溶液を上記表面材の一方面にスプレーし、次いで脱液し乾燥させることによって、シルクパウダー（１ｇ／ｍ２）を付着させた。
　得られた撥水性表面材のパウダー非付着面側にセルロース繊維の不織布からなる吸水性材（５０ｇ／ｍ２、厚さ０．６〜０．８ｍｍ）（５）を積層し、該積層物をパウダー付着面側が表側となるようにして、裏面側（９）から着用面（６）を通って再度裏面側（９）へと吸水性材（５）を内包するように巻いて、両端部を重ね合わせ、裏面側（９）に防水性の合成樹脂製シート（７）を接着して、本発明の体液吸収材を調製した（図４）。
　
実施例２
　親水性パウダーとしてシルクパウダーを用いて該パウダーを分散してなる水溶液を、撥水性表面材にコーティングする以外は実施例１と同様にしてシルクパウダー付着撥水性表面材を調製した。さらに実施例１と同様にして、パウダーの非付着面側にセルロース繊維の不織布からなる吸水性材（５０ｇ／ｍ２、厚さ０．６〜０．８ｍｍ）を積層して積層物を得た。
　該積層物に１００℃以上で加熱圧着する公知のエンボス加工を施すことにより、双方の不織布をラミネートするとともに複数に凹凸を有する積層体を形成した。この際、エンボス加工を施すことにより、凹凸と同時に凹部内に複数個の貫通孔が形成され、このため両不織布は全面で接着されているとともに凹部ではより接着している。凹部の直径は約０．７ｍｍ、凹部内に形成された貫通孔の直径は約０．４〜０．５ｍｍに設定された。
　該積層体を用いて、実施例１と同様に吸水性材を内包するように巻いて、両端部を重ね合わせ、裏面側に防水性のポリエチレン製フィルムを接着して、本発明の体液吸収材を調製した。
　なお、図５に当該体液吸収材の要部拡大断面図を示す。
　
比較例１
　親水性パウダー処理を行わないことを除いては、全て実施例１と同様にして、撥水性表面材の着用部に親水性パウダーが付着していない態様の体液吸収材を調製した。
　
比較例２
　実施例１記載の撥水性表面材の代わりに、ポリチレン及びポリエチレンテレフタレートの複合繊維（５０：５０）を親水性油剤を用いて親水性処理し、該親水性繊維からなる不織布を用い、かつ親水性パウダー処理を行わないことを除いては、全て実施例１と同様にして、親水性表面材の着用部に親水性パウダーが付着していない態様の体液吸収材を調製した。
　
比較例３
　図６に示すように、防水性の合成樹脂製シート（７）、親水性不織布（１３）、吸収材（×２）（５）、撥水性表面材（２）が積層された構造を有する体液吸収材を調製した。なお、ここで、防水性の合成樹脂製シート（７）及び吸収材（５）は実施例１と同じものを用い、また撥水性表面材（２）も、表面が親水性パウダーで処理されていないことを除いて実施例１と同じものを用いた。
　親水性不織布は、ポリエチレン及びポリエチレンテレフタレートの複合繊維（５０：５０）とポリプロピレンとからなる繊維を親水性油剤を用いて親水性処理し、該繊維を用いて不織布として調製したものを使用した。
　
実験例１
　上記実施例１、２及び比較例１乃至３で調製された各種体液吸収材（以下、サンプルという。）について、（１）吸液速度試験、（２）逆戻り度試験（３）官能試験（ドライ感、なめらかさ）を行った。
（１）吸液速度の測定方法：
　（ｉ）青色の色素を水に溶かし、ビューレットに２０ｍｌ入れる。
　（ｉｉ）サンプルを吸液速度測定用の押さえに挟み、ビューレットの先をサンプルのギリギリの所まで持ってくる。
　（ｉｉｉ）ビューレットのコックを開くと同時にストップウォッチを押して測り出し、１ｍｌ滴下する。
　（ｉｖ）液がサンプルに完全にしみ込んだ時の時間を読む。
（２）逆戻り度の測定方法：
　（ｉ）　青色の色素を水に溶かす。
　（ｉｉ）８×１７ｃｍ濾紙１枚の重量を測定しておき、記録する。
　（ｉｉｉ）サンプルの着用部上ぎりぎりに、ホールピペットの先を持ってきて（ｉ）で作成した水１ｍｌを滴下する同時にストップウォッチを押して時間を測り出す。
　（ｉｖ）正確に１分間放置して（ｉｉ）で測定した濾紙を乗せ、その上に２．５ｋｇの鉄板を乗せ、正確に１分間放置する。
　（ｖ）再び濾紙の重量を測り、その重量差を逆戻り量とする。
（３）官能試験（ドライ感／なめらかさ）の評価方法：
　各サンプルに生理食塩水１ｍｌを吸収させた後、ランダムに選んだ女性３０名に、サンプル表面（体液吸収面、着用面）を手で触ってもらった感触を、下記の基準に基づいて評価してもらった。
＜ドライ感＞　ａ：ドライ感、サラッと感がある
　　　　　　　ｂ：ドライ感、サラッと感、ややある
　　　　　　　ｃ：どちらでもない
　　　　　　　ｄ：ドライ感、サラッと感あまりない
　　　　　　　ｅ：ドライ感、サラッと感なし
＜滑らかさ、滑りの良さ＞
　　　　　　　ａ：なめらかで滑りがよい
　　　　　　　ｂ：ややなめらかで滑りがよい
　　　　　　　ｃ：どちらでもない
　　　　　　　ｄ：あまりなめらかでない、滑りが良くない
　　　　　　　ｅ：なめらかでない、滑りが良くない。
　ａ〜ｅのうち最も適合する項目に○を付けてもらい、ａ又はｂを選択した人数が全体の何％に相当するかを算出して評価とした。結果を表１に示す。
　【表１】
　この結果から、本発明の体液吸収材（実施例１、２）は比較例２及び３に比較して吸液速度は若干劣るものの、一旦吸収された液の逆戻りが少なく、吸液保持性に優れていることが判明した。一旦吸収された液の逆戻りが少ないということは、ウエット時におけるヌレ感が少なく、ドライ感に優れていることを示すものであり、この点は、官能試験においても、顕著に証明された。また、本発明の体液吸収材は、表面の滑らかさにおいても優れていることが示された。
　
実験例２
　本発明の体液吸収材として実施例２で調製したものを使用して下記の実験を行った。
（１）吸湿性
　２０℃５％の恒温恒湿室に放置し、恒量となったのち、４０℃７５％の恒温恒湿室に７時間放置し、前後の重量差を測定しその差を吸湿量とする。
　なお、比較品として、実施例２で用いられる表面材の代わりに、ポリエチレン・ポリエチレンテレフタレート複合繊維（５０：５０）とポリエチレンとの混抄品（繊維組成；８０：２０）からなるメッシュ状不織布（非パウダー処理）を表面材として有する体液吸収材を使用した。
　比較品の吸湿率は１．８７％であるのに対して、本発明品の吸湿率は２．１５％であり、比較品に対して１５％程吸湿性が増していた。
　（２）肌への密着性
　体液吸収材が水分を吸収したときに肌に貼り付いてくる力（密着力）を下記の試験法で測定した。
＜試験方法＞
　サンプルに霧吹きで約１ｍｌの水分を与え、圧縮試験機にてセンサーを一定加重で押しつけた後、直ちに加重を放つ際のセンサーに対応する貼り付き力を測定する。密着力が高いほど、肌への貼り付き度が強く不快感を与える。
　比較品として上記（２）で用いた比較品１及び比較品２を使用した。結果を図７に示す。
　（３）接触冷温感度
　サンプル表面と皮膚との直接の接触によって生じる冷温感覚を下記の方法によって測定した。
＜測定方法＞
　一定加熱した熱板を、１ｍｌの精製水を吸収させたサンプルの着用表面上に乗せ、鉄板から布へ熱が伝導する様子をＱｍａｘ値（初期熱流速最大値）として測定する。Ｑｍａｘ値が大きいほど冷たく、小さいほど暖かい。
　比較品として上記（２）で用いた比較品１及び比較品２を使用した。結果を図８に示す。この結果から明らかなように、本発明品（実施例２）のＱｍａｘ値が小さく、湿潤時の冷たさ感が小さいことが分かった。本発明品と比較品の３品とも同じ繊維素材であることから、本発明品は、表面に残留する水分率が少ないため、また密着性が少ないためと考えられる。
　この本発明品の接触冷温感が小さいことは、湿潤時におけるヌレ感、冷たさによる不快感が少ないことを示すものである。
【図面の簡単な説明】
　【図１】本発明の体液吸収材が有する、吸水材用表面材及び吸水材の積層構造部を示す図である。
　【図２】本発明の体液吸収材が有する、吸水材用表面材、吸水材及び液が裏抜けしない不透液性層から形成される積層構造部を示す図である。
　【図３】本発明の体液吸収材が有する、吸水材用表面材、吸水材（×２）、撥水処理繊維構造物及び液が裏抜けしない不透液性層から形成される積層構造部を示す図である。
　【図４】実施例１で調製される本発明体液吸収材の一部断面斜視図を示す。
　【図５】実施例２で調製される本発明体液吸収材の断面の要部を示す図である。
　【図６】比較例３で調製される比較体液吸収材品の積層構造を示す図である。
　【図７】本発明の体液吸収材の湿潤時の肌への密着性と比較品の湿潤時の肌への密着性とを圧縮試験機で測定、比較した結果を示す図である（実験例２）。
　【図８】本発明の体液吸収材と比較品とで、湿潤時における接触冷温感を比較した結果を示す図である
　【符号の説明】
　１　親水性パウダー
　２　撥水性吸水材用表面材
　３　撥水処理面
　４　親水性パウダー付着吸水材用表面材
　５　吸水材
　６　体液接触面、着用面
　７　液が裏抜けしない不透過性層
　８　不透過性層の下面
　９　裏面側
　１０　凸部
　１１　凹部
　１２　貫通孔
　１３　親水性不織布